(57)【要約】【課題】失われたＭＢＲ用膜カートリッジの分離性能をカートリッジ形態のまま復活させ、あるいはより向上させることができるだけでなく、高い透水性と耐ファウリング性が長期間維持されるＭＢＲ用膜カートリッジの再生方法を提供すること。【解決手段】活性汚泥の固液分離に使用した膜カートリッジを再生するに際し、第１の薬液含有水による洗浄工程、水洗工程、親水化溶液による第１の親水化工程、乾燥工程、親水化溶液による第２の親水化工程を順に行うことを特徴とする膜カートリッジの再生方法。【選択図】  なし【特許請求の範囲】
【請求項１】
活性汚泥の固液分離に使用した膜カートリッジを再生するに際し、第１の薬液含有水による洗浄工程、水洗工程、親水化溶液による第１の親水化工程、乾燥工程、親水化溶液による第２の親水化工程を順に行うことを特徴とする膜カートリッジの再生方法。
【請求項２】
前記第１の薬液含有水が、アルカリ性薬液含有水であることを特徴とする請求項１に記載の膜カートリッジの再生方法。
【請求項３】
前記親水化溶液が、ヒドロキシアルキルセルロースを含むアルコール水溶液であることを特徴とする請求項１または２に記載の膜カートリッジの再生方法。
【請求項４】
前記乾燥工程後の膜の溶液付着率が３５０質量％以下であることを特徴する請求項１〜３のいずれかに記載の膜カートリッジの再生方法。
【請求項５】
前記水洗工程と前記第１の親水化工程の間で、さらに第２の薬液含有水による洗浄工程および水洗工程を実施することを特徴とする請求項１〜４のいずれかに記載の膜カートリッジの再生方法。
【請求項６】
前記第２の薬液含有水が、酸性薬液含有水であることを特徴とする請求項５に記載の膜カートリッジの再生方法。
【発明の詳細な説明】
【技術分野】
【０００１】
本発明は、膜分離活性汚泥法（ＭＢＲ法）に使用される膜カートリッジの再生方法に関する。
【背景技術】
【０００２】
近年、世界的な人口増加や工業化、都市化、生活レベルの向上を背景にして、生活用水や工業用水に必要な質・量が高まっている。【０００３】
ＭＢＲ法は、下水や工場排水の浄化を行う「活性汚泥法」の一種で、水と活性汚泥との分離を従来の沈殿池に代えて精密ろ過膜（ＭＦ膜）または限外ろ過膜（ＵＦ膜）を使って行う方法であり、将来予想される水不足を解消する方法として注目されている。ＭＢＲ法に用いられる膜カートリッジとしては、親水化処理が施された中空糸膜タイプまたは平膜タイプのカートリッジ（例えば、特許文献１、２）が提案されている。【０００４】
しかし、膜カートリッジを活性汚泥に浸漬された状態で長期にわたって使用すると、活性汚泥の出す分泌物やその死骸そのもの、汚泥中に含まれる夾雑物などが膜表面や細孔内に付着、堆積するファウリングによって透水性能が次第に低下することが避けられない。この問題に対し、次亜塩素酸ソーダや塩酸などの薬剤を用いて膜を洗浄することでファウリングを解消せしめ、膜をフレッシュな状態に戻す操作が行われる。【０００５】
しかしながら、これらの薬剤による洗浄操作によって、膜表面や細孔内に付着、堆積したファウリング物質の大部分を除去することはできるが、透水性などの膜性能は必ずしも回復するわけではなかった。特に、親水化処理が施されたＭＢＲ用膜においては、長期間の使用により、またアルカリや酸を用いた洗浄により親水化剤が脱落してしまう問題があった。このため、膜カートリッジは、再生することができず一回の使い切りで、結果としてＭＢＲ法の運転・維持コストを上昇させてしまうことになり、普及を進めるうえで障害となっている。【０００６】
そこで、使用後の膜カートリッジを、次亜塩素酸ソーダ洗浄、濯ぎ、シュウ酸洗浄、親水化剤を含んだ液に順につけることで、膜カートリッジを再生する方法が提案されている（例えば、特許文献３）。該文献には、洗浄後の膜カートリッジに親水化剤を付与することは記載されているが、それを膜に固着せしめる方法やその効果についての言及はない。該方法で再生したモジュールをＭＢＲ法に再利用しても、親水化剤が速やかに脱落してしまうため、長期間にわたる親水性の保持は期待できない。
【先行技術文献】
【特許文献】
【０００７】
【特許文献１】特開平０７−１３６４７０号公報
【特許文献２】特開２０１５−１６４６３号公報
【特許文献３】特開平１１−３００３８４号公報
【発明の概要】
【発明が解決しようとする課題】
【０００８】
本発明は、上記の従来技術の問題を克服するためになされたものであり、その目的は、失われたＭＢＲ用膜カートリッジの分離性能をカートリッジ形態のまま復活させ、あるいはより向上させることができるだけでなく、高い透水性と耐ファウリング性が長期間維持されるＭＢＲ用膜カートリッジの再生方法を提供することにある。
【課題を解決するための手段】
【０００９】
本発明者は、上記目的を達成するために鋭意検討した結果、使用済みのＭＢＲ用膜カートリッジを再生するに際し、親水化溶液による親水化工程の途中に乾燥工程を設けることにより、凝集した親水化剤が膜に残存する微量のファウラントをマスキングする作用を発揮して、ＭＢＲ用膜カートリッジを再生できることを見出し、本発明を完成するに至った。【００１０】
即ち、本発明は、以下の構成を有する。
（１）活性汚泥の固液分離に使用した膜カートリッジを再生するに際し、第１の薬液含有水による洗浄工程、水洗工程、親水化溶液による第１の親水化工程、乾燥工程、親水化溶液による第２の親水化工程を順に行うことを特徴とする膜カートリッジの再生方法。
（２）前記第１の薬液含有水が、アルカリ性薬液含有水であることを特徴とする（１）に記載の膜カートリッジの再生方法。
（３）前記親水化溶液が、ヒドロキシアルキルセルロースを含むアルコール水溶液であることを特徴とする（１）または（２）に記載の膜カートリッジの再生方法。
（４）前記乾燥工程後の膜の溶液付着率が３５０質量％以下であることを特徴する（１）〜（３）のいずれかに記載の膜カートリッジの再生方法。
（５）前記水洗工程と前記第１の親水化工程の間で、第２の薬液含有水による洗浄工程および水洗工程を順に実施することを特徴とする（１）〜（４）のいずれかに記載の膜カートリッジの再生方法。
（６）前記第２の薬液含有水が、酸性薬液含有水であることを特徴とする（５）に記載の膜カートリッジの再生方法。
【発明の効果】
【００１１】
本発明によれば、親水化処理が施されたものであるか否かを問わず、ＭＢＲ法にて使用後の膜カートリッジに親水化処理を施すこと及び親水化剤を膜表面に固定することができるため、膜カートリッジを再使用することが可能になる。
【図面の簡単な説明】
【００１２】
【図１】本発明のＭＢＲ用膜カートリッジを示す図である。
【発明を実施するための形態】
【００１３】
以下、本発明のＭＢＲ用膜カートリッジの再生方法を説明する。本発明のＭＢＲ用膜カートリッジの再生方法は、膜の形態に限定されるものではなく、平膜、中空糸膜、管状膜の再生に適用することができる。
【００１４】
以下、平膜タイプのカートリッジの再生方法を例に、本発明の実施の形態を説明する。
本発明において、活性汚泥の固液分離に使用した膜カートリッジを再生するに際し、第１の薬液含有水による洗浄工程、水洗工程、親水化溶液による第１の親水化工程、乾燥工程、親水化溶液による第２の親水化工程を順に行うことにより、膜カートリッジを再生するものである。
【００１５】
本発明が適用可能な素材には、使用時の吸引圧や洗浄時のスポンジ洗浄に耐える強度、次亜塩素酸ナトリウムや酸、アルカリ性薬剤の処理に耐える耐薬品特性、そして長期にわたる使用でも分解や変形、破損しない安定性が求められる。このような膜素材としては、例えば、ポリ塩化ビニル、塩素化ポリ塩化ビニル、ポリエーテルスルホン、ポリテトラフルオロエチレン、もしくはポリフッ化ビニリデン、またはこれらの混合物が挙げられる。
また、膜を固定する濾板（膜支持板）としては、例えば、ＡＢＳ樹脂、塩化ビニル樹脂、ポリカーボネートなどが挙げられる。
【００１６】
本発明において、第１の薬液含有水による洗浄工程で用いられる第１の薬液は、アルカリ性薬液が好ましく用いられ、具体的には、次亜塩素酸ナトリウムや苛性ソーダが挙げられるが、ファウリングの程度や使用する膜の耐薬品性などを考慮して、薬品種、濃度、温度、処理時間を選定すればよい。例えば、有効塩素濃度を０．３〜５％に調整し、室温で１分〜６０分処理し、汚れがひどい場合には、温度を上げるか、処理時間を延長する。また、洗浄方法として、膜カートリッジを第１の薬液含有水に浸漬して洗浄しても良いし、カートリッジの透過水取水用ノズルから第１の薬液含有水を吸引または加圧して薬液を膜透過させることにより洗浄してもよい。
【００１７】
本発明において、水洗工程に用いる水は、超純水や逆浸透処理した水を用いるのが好ましい。水洗工程では、後段でシュウ酸洗浄を行うことを想定して、塩素ガス等が発生しない程度に第１の薬液を除去しておく必要がある。
【００１８】
本発明によれば、膜カートリッジのファウリング成分を完全に落とさなくても、膜カートリッジの分離性能を再生可能である。すなわち、親水化工程の途中に乾燥工程を設けることにより、親水化剤が凝集して物理ゲルを構成して、膜面に残る微量の不可逆性ファウラントを覆うように膜面に固着する。物理ゲルとは、親水化剤のＯＨ基や−Ｏ−基の部分がお互いに水素結合することで３次元的な物理化学的架橋状態を呈することにより、結果としてゲルを形成したものである。洗浄により、残存ファウラントをある程度以下としておけば、前記物理ゲルがファウラントを覆い隠す効果が得られるため、所期の親水性の再発現が達成できる。また、疎水性膜を用いた膜カートリッジの再生に本技術を適用すれば、元の性能を上回ることも可能である。残存ファウラントが適正な範囲かどうかの見極めは、色調により判別することができる。具体的には、後述する色差計で測定した洗浄後の膜におけるＬ＊値が８０超であれば、本発明の方法により膜カートリッジを再生（親水化または再親水化）可能といえる。
【００１９】
Ｌ＊値が８０以下の場合は、第１の薬液含有水による洗浄工程、水洗工程の後に、第２の薬液含有水による洗浄工程を加えることが好ましい。特に、被処理水中に鉄やカルシウム成分が多い場合は、次亜塩素酸ナトリウムや苛性ソーダでは洗浄しきれないことがあるので、以下に示すような第２の薬液含有水での洗浄を加えるのが好ましい。第２の薬液含有水としては、酸性薬液が好ましく用いられ、硫酸水溶液、塩酸水溶液、クエン酸水溶液またはシュウ酸水溶液のいずれかを用いるのが好ましい。洗浄方法としては、膜カートリッジを第２の薬液含有水に浸漬して洗浄しても良いし、膜カートリッジの通水口から第２の薬液含有水を吸引または加圧により導入し、薬液を膜透過させることにより洗浄してもよい。第２の薬液含有水は、ｐＨを１〜３に調整して、室温で１分〜６０分処理を行う。Ｌ＊値が８０を超えない場合は、処理条件を強化するなどして再度洗浄を行う。洗浄が終了した膜カートリッジは、水洗により薬液を除去して、引き続き次工程（親水化工程）にて処理を行う。
【００２０】
本発明において、親水化溶液による第１の親水化工程における親水化溶液としては、ヒドロキシアルキルセルロース、アルコールおよび水を含む親水化溶液を用いるのが好ましい。ヒドロキシアルキルセルロースとしては、ヒドロキシアルキル（Ｃ１−Ｃ３）セルロースおよびその誘導体が挙げられるが、ヒドロキシプロピルセルロース（ＨＰＣ）が好ましい。ＨＰＣとしては、日本曹達株式会社製ＨＰＣ−Ｌが挙げられる。アルコールとしては、メタノール、エタノール、２−プロパノールなどが挙げられるが、２−プロパノールが好ましい。親水化溶液中のＨＰＣの濃度は、好ましくは０．１〜１．５質量％である。ＨＰＣの濃度は、処理対象の膜の状態により調整するのが好ましい。疎水性材料のみからなる膜カートリッジの場合は、比較的ＨＰＣ濃度を高くしたものを用いてもよいし、親水化材を含む疎水性材料からなる膜カートリッジの場合は、ＨＰＣ濃度を比較的低く調整してもよい。また、アルコール濃度は１０〜７０質量％が好ましく、より好ましくは２０〜６０質量％である。
【００２１】
親水化処理の方法は特に限定されないが、親水化溶液に膜カートリッジを浸漬させる方法や、ダイ等を用いて膜カートリッジに固定された平膜へ塗布する方法などが挙げられる。また、膜カートリッジという特質を生かして、通水口から親水化溶液を膜カートリッジ内部に流し込み、あるいは膜カートリッジを親水化溶液に浸漬した状態で、通水口より吸引することで、親水化溶液を膜透過させることで処理することも有効である。
【００２２】
本発明において、親水化溶液による親水化工程の途中に乾燥工程を設けるのが特徴の１つである。乾燥条件としては、温度の好ましい範囲は１８℃以上５０℃未満である。また、相対湿度の好ましい範囲は１〜６０％ＲＨである。温度が高すぎたり、湿度が低すぎたりすると、アルコール水溶液中のＨＰＣが凝集し過ぎてしまい、形成されたＨＰＣ微粒子による疎水部やファウラントの被覆効果を得られないことがある。そこで、温度が低い場合には、相対湿度を比較的低めに設定し、温度が高い場合には、相対湿度を比較的高めに設定することでアルコールの蒸発速度をコントロールするのが好ましい。また、アルコールの蒸発をより厳密に制御するために、膜カートリッジの周辺に風を流すことも好ましい。風速は、好ましくは０．０１〜０．５ｍ／秒である。この際、ＨＰＣアルコール水溶液中のアルコールの重量分率が、好ましくは２５〜５５％の範囲に低減されるのが好ましい。
【００２３】
このような乾燥工程を経ることにより、下記式で表される膜の溶液付着率を３５０質量％以下に乾燥するのが好ましい。乾燥工程後の溶液付着率が３５０質量％超では、アルコール水溶液が多すぎるために十分なサイズのＨＰＣゲルが生成されにくくなり、結果としてＨＰＣのゲルが洗浄で落としきれなかったファウラントを被覆しきれず、その後の親水化工程を経ても、十分な親水化効果を得ることができない。また、疎水性の高い素材の場合は、乾燥工程で絶乾してしまうと、その後の親水化工程で膜が濡れにくいために十分な親水化効果を得ることができないことがある。そのため、疎水性の高い素材の場合には、溶液付着率は７０質量％以上とするのが好ましい。一方、親水性の素材からなる膜および親水化処理が施されていた膜の場合には、ほぼ絶乾状態まで乾燥しても構わない。
溶液付着率（質量％）＝（Ｗ８−Ｗ９）／Ｗ９×１００
ここで、Ｗ８は、乾燥工程後の膜の質量（およそ０．５ｇ〜１．５ｇ）であり、Ｗ９は、乾燥工程後の膜を静置乾燥機で６０℃×１２時間乾燥した後の膜質量である。
なお、溶液付着率の溶液とは、アルコールと水の混合液を指す。
【００２４】
このようにして得られた膜を、親水化溶液による第２の親水化工程に導く。このとき、第２の親水化工程の処理条件は、第１の親水化工程と同じ条件でもよいし、異なる条件としてもよい。第１の親水化工程から乾燥工程を経て、親水化の邪魔をするファウラントをマスキングした後、第２の親水化工程を実施することにより、膜全体を均質に親水化することが可能となる。
【００２５】
第２の親水化工程を経た膜カートリッジは、引き続き固着工程、最終乾燥工程を順に経て、再生処理を完了する。固着工程は、ＨＰＣの微粒子を膜（細孔）表面に固着させ、膜の親水性を長期間持続させるための処理である。この固着工程としては、熱水処理、温風処理、赤外線照射処理などが挙げられるが、熱水処理が簡便、低コストであり好ましい。熱水処理による固着工程としては、膜カートリッジを５０〜７２℃の水に５〜７５分浸漬すればよい。最終乾燥工程は、温度４０〜７０℃、相対湿度１〜２０％ＲＨの条件が好ましい。
その他、必要に応じて親水化剤の架橋処理や膜と親水化剤とを反応・結合させるような処理をオフラインまたはオンラインで導入してもよいし、後加工として必要によりガンマ線照射やグラフト化反応を追加してもよい。
【００２６】
このようにして再生処理が施された膜カートリッジは、ＨＰＣを膜表面および細孔表面に微粒子の状態で分散させて固着させているため、ＭＢＲ法に用いた場合に、優れた透水性の発現と高い親水性による耐ファウリング特性を発現できる。ところで、ＭＢＲ用の膜カートリッジの再生の可否を評価するためには、活性汚泥を用いた実液中でのろ過テストが有効である。一般的に、一定のろ過流量を保持させながらろ過を継続し、その膜間差圧上昇の度合いをみる。その差圧上昇度が長期間にわたって小さく保たれるほど、ＭＢＲ用膜として優れており、実用的であるといえる。本発明の方法によれば、実施例に記す条件で実液テストを行った際に、１週間の連続運転で膜間差圧上昇が１０ｋＰａを超えることは殆どない。
【実施例】
【００２７】
本発明の方法について、その効果を以下の実施例によって示すが、本発明はこれらに限定されるものではない。なお、実施例中で測定した特性値の評価方法を以下に記載した。【００２８】
（１）溶液付着率
乾燥工程後の膜の溶液付着率は重量法で算出した。乾燥工程後の膜約０．５〜約１．５ｇを秤量（Ｗ８）した後、静置乾燥機で６０℃、１２時間乾燥させ、再び秤量（Ｗ９）し、次式により溶液付着率（％）を算出した。
溶液付着率（％）＝（Ｗ８−Ｗ９）／Ｗ９×１００【００２９】
（２）色調
膜を５ｃｍ角の正方形に切り出し、ＪＩＳ Ｚ８７８１−４：２０１３の規格に基づいてＬ＊ａ＊ｂ＊表色系のＬ＊値を求めた。
（測定条件）装置：色差計  日本電色工業社製  ＺＥ−２０００測定方法：反射
標準光：Ｃ／２°光源【００３０】
（３）実液テスト（差圧上昇度の評価）
実際の汚泥液を用いて、膜カートリッジのファウリング特性を調べた。装置は、宮本製作所製の浸漬型膜分離活性汚泥法テスト装置（Ｍｏｄｅｌ  ＩＭＦ−５）を用いた。装置槽内のＭＬＳＳ（Ｍｉｘｅｄ  Ｌｉｑｕｏｒ  Ｓｕｓｐｅｎｄｅｄ  Ｓｏｌｉｄｓ）濃度を１０ｇ／Ｌになるよう活性汚泥液を調製し、本発明の再生処理を施した膜カートリッジをセットした。膜面積１ｍ２あたり１．０ｍ３／日のろ過速度にてチューブポンプによる吸引ろ過運転を行った。ろ過運転中は、３０℃に保ち、運転停止時間を設けず連続運転として、膜カートリッジ下部より連続して曝気を行った。曝気量は、膜カートリッジ１個あたり２Ｌ／ｍｉｎ．となるように調整した。この状態で１週間運転を続け、膜間差圧の上昇をモニターすることでファウリングの程度を判定した。【００３１】
（実施例１）
（平膜シートの作製）
巻出し用フリーロールにポリエチレンテレフタレート（ＰＥＴ）抄紙からなる基材ロールをセットし、基材を巻き出して製膜原液（ＣＰＶＣ７．５質量％、ＴＨＦ６３．３質量％、２−プロパノール１９質量％、１−ブタノール１０．２質量％）の入った含浸浴にゆっくり浸漬させた（滞留時間約１分）。その後、乾燥ゾーン（温度１８℃、相対湿度６８％、滞留時間５分）で溶媒を揮発させて相分離を誘発させ、製膜を行った。その後、巻取り機を用いて巻き取った。続いて、得られた複合膜にＨＰＣの付与を行った。巻出し用のフリーロールに該複合膜のロールをセットし、ＨＰＣ（０．７質量％）、２−プロパノール（４９．６５質量％）、水（４９．６５質量％）からなる溶液が入った含浸槽へ該複合膜を巻き出し浸漬させた。含浸槽の温度は２０℃で、該膜の浸漬時間は１５分とした。該複合膜を含浸槽から引き上げた後、温度２５℃、風速０．０３ｍ／秒、処理時間２分の条件で膜中の２−プロパノールを揮発させた。さらに、純水の入った水洗槽に極わずかに浸した（１秒以下）。その後、該膜を６５℃の熱水処理槽へ１５分浸漬させた。熱水処理槽から該膜を引き上げた後、乾燥ゾーンで温度４０℃、相対湿度１０％ＲＨ、処理時間１５分の条件で該膜を乾燥させた。最後に該膜を巻取り機でゆっくり巻き取った。このようにして、ＨＰＣが付与された親水性の膜（平膜シート）を得た。【００３２】
（膜カートリッジの作製）
得られた平膜シートを用いて膜カートリッジを製作し、図１に示されるようなＭＢＲ用膜カートリッジとした。
周縁部４の厚みが６ｍｍであり、中央部５より周縁部４が１ｍｍ高い塩化ビニル樹脂製の膜支持板３を作成した。また、膜支持板３の一部に矩形の貫通部を設け、透過水取水用のノズル７を取り付けた。
膜支持板３の中央部５に、流路材２として樹脂メッシュ：日本フィルコン（株）ＤＯＰ−１８Ｋをセットし、耐水接着剤にて膜支持板３と接着し、膜透過水流路を形成した。
膜支持板３と流路材２（樹脂メッシュ）を接着した後、流路材２の上面に緩衝材６としてＰＥＴ製の不織布：廣瀬製紙（株）０５ＴＨ−６０をセットした。さらに、分離膜１の縁部と膜支持板３の周縁部４とを隙間無く接着した。裏面も同様にして、膜カートリッジとした。【００３３】
（活性汚泥中での使用）
該膜カートリッジを実液テスト機でフラックス１．０ｍ／ｄの条件で膜間差圧が４０ｋＰａを超えるまで運転を行った。【００３４】
（洗浄処理）
実液テスト機より取り出した使用後の膜カートリッジの表面を流水下、スポンジでこすってケーク成分を取り除いた後、膜カートリッジを有効塩素濃度０．６％の次亜塩素酸ナトリウム水溶液に３０℃、１５分間浸漬して洗浄した。取り出した膜カートリッジを流水下で洗浄後、ｐＨ＝２のシュウ酸水溶液に１５分間浸漬した。膜カートリッジを取出し、流水下で残酸成分がなくなるまで洗浄した。【００３５】
（再生処理）
洗浄後の膜カートリッジを、ＨＰＣ（０．３質量％）、２−プロパノール（３９．８５質量％）、水（５９．８５質量％）からなる第１の親水化溶液槽へ（気泡が入らないように）浸漬させた。親水化溶液槽の温度は２０℃で、該膜カートリッジの浸漬時間は１５分とした。その後、膜カートリッジを親水化溶液槽から取出し、膜の溶液付着率が２００質量％になるまで乾燥させた。
引き続き、乾燥後の膜カートリッジをＨＰＣ（０．７質量％）、２−プロパノール（４９．６５質量％）、水（４９．６５質量％）からなる第２の親水化溶液槽へ（気泡が入らないように）浸漬させた。親水化溶液槽の温度は２０℃で、浸漬時間は１５分とした。該膜カートリッジを親水化溶液槽から引き上げた後、温度２５℃、風速０．０３ｍ／秒、処理時間２分の条件で膜中の２−プロパノールをゆっくりと揮発させた。さらに、純水の入った水洗槽に極短時間浸漬した。その後、該膜カートリッジを６５℃の熱水処理槽へ１５分浸漬させた。熱水処理槽から該膜カートリッジを引き上げた後、乾燥ゾーンで温度４０℃、相対湿度１０％ＲＨ、処理時間１５分の条件で乾燥させた。このようにして、ＨＰＣが付着、固定化された親水性の再生膜カートリッジを得た。【００３６】
（実液テスト）
再生した膜カートリッジを実液テストに供したところ問題なく運転することができた。結果を表１に示す。【００３７】
（実施例２）
親水化溶液による第２の親水化処理前の膜の溶液付着率を３３０質量％としたこと以外は実施例１と同じ操作を行った。結果を表１に示す。【００３８】
（実施例３）
親水化溶液による第２の親水化処理前の膜の溶液付着率を１５質量％としたこと以外は実施例１と同じ操作を行った。結果を表１に示す。【００３９】
（実施例４）
下水を処理するためのＭＢＲ装置中で使っていた、ファウリングのため塩素洗浄してもフラックスが回復しないＳｉｎａｐ（中国上海）製カートリッジ（ＳＩＮＡＰ−１０−ＰＶＤＦ）を、実施例１と同様にして再生処理を行った。実液テストに供したところ問題なく運転することができた。結果を表１に示す。【００４０】
（実施例５）
上海名列科技（中国上海）製のＰＴＦＥ膜（ＫＦ４１４０）を用いて実施例１と同様にして膜カートリッジを作製し、ＭＢＲ装置中にて使用して膜ファウリングを起こさせた。その後、実施例１と同様の条件にて再生処理を行った。実液テストに供したところ問題なく運転することができた。結果を表１に示す。【００４１】
（実施例６）
シュウ酸水溶液に浸漬する時間を５分にしたこと以外は実施例１と同じ操作を行った。結果を表１に示す。【００４２】
（比較例１）
親水化溶液による第１の親水化工程を省略した以外は、実施例１と同じ操作を行った。結果を表１に示す。第１の親水化工程を省略したため、その後の乾燥工程において親水化材【００４３】
（比較例２）
親水化溶液による第２の親水化工程を省略した以外は、実施例１と同じ操作を行った。結果を表１に示す。【００４４】
（参考例１）
乾燥工程後（ＨＰＣ浸漬前）の膜の溶液付着率を５０質量％としたこと以外は実施例４と同じ操作を行った。【００４５】
（参考例２）
シュウ酸水溶液に浸漬する時間を３分にしたこと以外は実施例１と同じ操作を行った。結果を表１に示す。【００４６】
（参考例３）
乾燥工程後（親水化溶液による第２の親水化工程前）の膜の溶液付着率を４００質量％としたこと以外は実施例１と同じ操作を行った。結果を表１に示す。【００４７】
【表１】
2017014298.tif 000002
【産業上の利用可能性】
【００４８】
本発明によれば、疎水性材料のみからなる膜カートリッジであるか、もしくは親水性材料を含む膜カートリッジであるかを問わず、親水化処理を施すことおよび親水化効果の長期維持が可能になるので、ＭＢＲ用膜カートリッジの再生処理として極めて好適である。
【符号の説明】
【００４９】
１    分離膜
２    流路材
３    膜支持板
４    周縁部
５    中央部
６    緩衝材
７    透過水取水用ノズル
【図１】
2017014298.tif 000003
【国際調査報告】
2017014298.tif 000004
2017014298.tif 000005